(57)【要約】本発明の一態様に係る高硬度排水の処理方法は、カルシウム硬度が１００以上である高硬度排水の処理方法であって、上記高硬度排水に凝集剤を添加する工程と、上記凝集剤添加工程後の高硬度排水をフィルターで粗濾過する工程と、上記粗濾過工程後の高硬度排水を精密濾過膜又は限外濾過膜で膜濾過する工程と、上記精密濾過膜又は限外濾過膜を酸性水で逆洗浄する工程とを備える。上記凝集剤がポリ塩化アルミニウムであるとよい。上記酸性水が塩酸又はクエン酸を含むとよい。上記膜濾過後の高硬度排水を逆浸透膜で膜処理する工程をさらに備えるとよい。上記フィルターがアンスラサイトであるとよい。上記高硬度排水が生物処理した下水であるとよい。
2017159303.tif 000002
【特許請求の範囲】
【請求項１】
カルシウム硬度が１００以上である高硬度排水の処理方法であって、
上記高硬度排水に凝集剤を添加する工程と、
上記凝集剤添加工程後の高硬度排水をフィルターで粗濾過する工程と、
上記粗濾過工程後の高硬度排水を精密濾過膜又は限外濾過膜で膜濾過する工程と、
上記精密濾過膜又は限外濾過膜を酸性水で逆洗浄する工程と
を備える高硬度排水の処理方法。
【請求項２】
上記凝集剤がポリ塩化アルミニウムである請求項１に記載の高硬度排水の処理方法。
【請求項３】
上記酸性水が塩酸又はクエン酸を含む請求項１又は請求項２に記載の高硬度排水の処理方法。
【請求項４】
上記粗濾過が、保留粒子径１μｍのフィルターで行う請求項１から請求項３のいずれか１項に記載の高硬度排水の処理方法。
【請求項５】
上記粗濾過が、有効径が０．４ｍｍ以上０．７ｍｍ以下のフィルターで行う請求項１から請求項３のいずれか１項に記載の高硬度排水の処理方法。
【請求項６】
上記膜濾過後の高硬度排水を逆浸透膜で膜処理する工程をさらに備える請求項１から請求項５のいずれか１項に記載の高硬度排水の処理方法。
【請求項７】
上記フィルターがアンスラサイトである請求項１から請求項６のいずれか１項に記載の高硬度排水の処理方法。
【請求項８】
上記高硬度排水が生物処理した下水である請求項１から請求項７のいずれか１項に記載の高硬度排水の処理方法。
【発明の詳細な説明】
【技術分野】
【０００１】
本発明は、高硬度排水の処理方法に関する。本出願は、２０１６年３月１４日出願の日本出願第２０１６−０４９６０５号に基づく優先権を主張し、上記日本出願に記載された全ての記載内容を援用するものである。
【背景技術】
【０００２】
排水の処理方法として、生物処理等の一次処理を行った後に、限外濾過膜又は精密濾過膜を用いて排水を濾過する方法が知られている。限外濾過膜又は精密濾過膜を用いて濾過することによって、排水中の有機物等の浮遊物質の殆ど全てを除去することができる。しかしながら、このような比較的開口径が小さい濾過膜は、比較的容易に閉塞して処理能力が低下するため、時折、洗浄水を逆方向に通水する逆洗浄を行うことで処理能力を回復させる必要がある。【０００３】
排水の中には、硬度が高い排水もある。硬度が高い排水を限外濾過膜又は精密濾過膜を用いて濾過すると、これらの濾過膜の表面でマグネシウムやカルシウムが析出し、濾過膜の閉塞を助長するという不都合がある。そこで、高硬度の排水を処理する方法として、アルカリを添加することによって水に溶解している金属を析出させてから、限外濾過膜で濾過する方法が提案されている（実開平６−７２６９１号公報参照）。
【先行技術文献】
【特許文献】
【０００４】
【特許文献１】実開平６−７２６９１号公報
【０００５】
上記公報に開示される処理方法では、アルカリの添加によって析出した金属を濾過膜で分離するため、比較的短時間で濾過膜の圧損が増大し、頻繁に濾過膜の洗浄を行う必要がある。特に、水中に有機物が存在する場合、アルカリの添加により析出した金属が有機物を取り込んで浮遊物質を生成して、濾過膜の閉塞を助長することがある。【０００６】
一般的に、有機物が付着した濾過膜を再生するには、タンパク質等を溶解することができるアルカリ性の洗浄液を用いることが有利である。しかしながら、高硬度排水を処理する濾過膜にアルカリ性の洗浄液を通水すると排水中の金属がさらに析出して、却って濾過膜を閉塞させるという問題が生じる場合がある。
【発明の概要】
【課題を解決するための手段】
【０００７】
本発明の一態様に係る高硬度排水の処理方法は、カルシウム硬度が１００以上である高硬度排水の処理方法であって、上記高硬度排水に凝集剤を添加する工程と、上記凝集剤添加工程後の高硬度排水をフィルターで粗濾過する工程と、上記粗濾過工程後の高硬度排水を精密濾過膜又は限外濾過膜で膜濾過する工程と、上記精密濾過膜又は限外濾過膜を酸性水で逆洗浄する工程とを備える。
【発明の効果】
【０００８】
本発明の一態様に係る高硬度排水の処理方法は、濾過膜の洗浄が比較的容易である。
【図面の簡単な説明】
【０００９】
【図１】図１は、本発明の一実施形態の高硬度排水の処理方法に用いられる排水処理装置の構成を示す模式図である。
【図２】図２は、本発明の図１とは異なる実施形態の高硬度排水の処理方法に用いられる排水処理装置の構成を示す模式図である。
【図３】図３は、高硬度排水の処理方法の各処理例における精密濾過膜の流速変化を示すグラフである。
【図４】図４は、高硬度排水の処理方法の処理例８における精密濾過膜の流速変化を示すグラフである。
【発明を実施するための形態】
【００１０】
［本開示が解決しようとする課題］
本発明は、濾過膜の洗浄が比較的容易な高硬度排水の処理方法を提供することを課題とする。
【００１１】
［発明の効果］
本発明の高硬度排水の処理方法は、濾過膜の洗浄が比較的容易である。
【００１２】
［本発明の実施形態の説明］
本発明の一態様に係る高硬度排水の処理方法は、カルシウム硬度が１００以上である高硬度排水の処理方法であって、上記高硬度排水に凝集剤を添加する工程と、上記凝集剤添加工程後の高硬度排水をフィルターで粗濾過する工程と、上記粗濾過工程後の高硬度排水を精密濾過膜又は限外濾過膜で膜濾過する工程と、上記精密濾過膜又は限外濾過膜を酸性水で逆洗浄する工程とを備える。
【００１３】
当該高硬度排水の処理方法は、上記精密濾過膜又は限外濾過膜を用いる膜濾過工程の前に、高硬度排水中の有機物を凝集させる凝集剤添加工程と凝集した有機物を分離する粗濾過工程とを備えることによって、上記濾過膜に有機物が付着し難い。このため、当該高硬度排水の処理方法では、濾過膜に主として金属又は金属化合物が付着するので、逆洗浄工程において酸性水によって濾過膜の付着物を比較的容易に除去することができる。つまり、当該高硬度排水の処理方法は、濾過膜の洗浄が比較的容易である。
【００１４】
上記凝集剤がポリ塩化アルミニウムであるとよい。このように当該高硬度排水の処理方法は、上記凝集剤がポリ塩化アルミニウムであることによって、比較的安価かつ確実に有機物を凝集分離して、精密濾過膜又は限外濾過膜への有機物の付着を抑制することで、精密濾過膜又は限外濾過膜の酸による洗浄効果を向上することができる。
【００１５】
上記酸性水が塩酸又はクエン酸を含むとよい。このように当該高硬度排水の処理方法は、上記酸性水が塩酸又はクエン酸を含むことによって、比較的安価かつ確実に精密濾過膜又は限外濾過膜を逆洗浄することができ、かつ高硬度排水中のカルシウム等と結びついて析出物を生成し難い。
【００１６】
上記濾過槽が、保留粒子径１μｍのフィルターで行うとよい。当該高硬度排水の処理方法は、保留粒子径１μｍのフィルターを用いることにより、濾過膜における析出を抑制して濾過膜の洗浄頻度を減少させられる。
【００１７】
上記濾過槽が、有効径が０．４ｍｍ以上０．７ｍｍ以下のフィルターで行うとよい。当該高硬度排水の処理方法は、有効径が０．４ｍｍ以上０．７ｍｍ以下のフィルターを用いることにより、汚れ硬度が比較的低い場合に濾過よりも処理量を優先し、より処理量を増大できる。
【００１８】
上記膜濾過後の高硬度排水を逆浸透膜で膜処理する工程をさらに備えるとよい。このように当該高硬度排水の処理方法は、上記膜濾過後の高硬度排水を逆浸透膜で膜処理する工程をさらに備えることによって、膜濾過後の高硬度排水に溶存する金属イオン等を除去することで、より不純物が少なく利用価値の高い水を得ることができる。
【００１９】
上記粒子層を形成する粒子がアンスラサイトであるとよい。このように当該高硬度排水の処理方法は、上記粒子層を形成する粒子がアンスラサイトであることによって、比較的安価に、有機物が凝集したフロック効率よく捕集できる粒子層を形成することができる。  
【００２０】
上記高硬度排水が性異物処理した下水であるとよい。このように、当該高硬度排水の処理方法は上記高硬度排水が生物処理した下水であることによって、上水の硬度が高い地域において、例えば上水、工業用水等の水を比較的容易かつ安定的に得ることができる。
【００２１】
ここで、本願において、「カルシウム硬度」とは、ＪＩＳ−Ｋ０１０１（１９９８）に準拠して測定される値である。また、「精密濾過膜」とは空孔の平均径が０．１μｍ超１０μｍ以下である濾過膜を意味し、「限外濾過膜」とは空孔の平均径が０．００２μｍ超０．１μｍ以下である濾過膜を意味し、「逆浸透膜」とは空孔の平均径が２ｎｍ以下である濾過膜を意味するものとする。なお、空孔の平均径は、濾過膜の表面における空孔の平均径を意味し、細孔直径分布測定装置（例えばＰｏｒｏｕｓ  Ｍａｔｅｒｉａｌｓ社製  多孔質材料自動細孔径分布測定システム）により測定することができる。また、「主成分」とは、質量含有率が最も大きい成分を意味し、好ましくは９０質量％以上含有する成分を意味する。
【００２２】
［本発明の実施形態の詳細］
以下、本発明に係る高硬度排水の処理方法の実施形態について図面を参照しつつ詳説する。
【００２３】
〔第一実施形態〕
本発明の一実施形態に係る高硬度排水の処理方法は、高硬度排水に凝集剤を添加する工程＜凝集剤添加工程＞と、上記凝集剤添加工程後の高硬度排水を粒子層で粗濾過する工程＜粗濾過工程＞と、上記粗濾過工程後の高硬度排水を精密濾過膜又は限外濾過膜で膜濾過する工程＜膜濾過工程＞と、上記精密濾過膜又は限外濾過膜を酸性水で逆洗浄する工程＜逆洗浄工程＞とを備える。
【００２４】
当該高硬度排水の処理方法は、カルシウム硬度が１００以上である高硬度排水を処理するために用いられ、カルシウム硬度が１５０以上である場合に特に好適に用いられる。
【００２５】
（高硬度排水）
当該高硬度排水の処理方法によって処理される高硬度排水としては、例えば上水の硬度が高い地域の下水の一次処理排水が挙げられる。つまり、当該高硬度排水の処理方法は、下水を例えば活性汚泥法等によって生物処理した一次処理排水をさらに高度処理して例えば上水、工業用水等として再利用可能とするために利用される。
【００２６】
＜凝集剤添加工程＞
上記凝集剤添加工程では、高硬度排水に凝集剤を添加して、有機物を凝集させる。このとき、高硬度排水中の有機物は、高硬度排水中の金属又は金属化合物を取り込んで凝集してフロックを形成する。
【００２７】
（凝集剤）
この凝集剤添加工程で高硬度排水に添加する凝集剤としては、例えばポリ塩化アルミニウム（ＰＡＣ）、硫酸バンド、ポリ鉄、塩化第二鉄等の無機凝集剤や、例えばカチオン性凝集剤、アニオン性凝集剤等の高分子凝集剤を用いることができる。中でも、比較的安価で、添加量の管理が比較的簡単なポリ塩化アルミニウムが特に好適に用いられる。また、複数種類の凝集剤を併用してもよい。
【００２８】
この凝集剤添加工程では、高硬度排水に対して一定の比率で、凝集剤を添加することが好ましい。凝集剤としてポリ塩化アルミニウムを用いる場合、凝集剤の添加量の下限としては、高硬度排水に対して５質量ｐｐｍが好ましく、１０質量ｐｐｍがより好ましい。一方、凝集剤としてのポリ塩化アルミニウムの添加量の上限としては、５００質量ｐｐｍが好ましく、３００質量ｐｐｍがより好ましい。凝集剤としてのポリ塩化アルミニウムの添加量が上記下限に満たない場合、高硬度排水中の有機物を十分に凝集させられないことで精密濾過膜又は限外濾過膜が有機物によって閉塞し易くなるおそれや、精密濾過膜又は限外濾過膜に有機物が付着することで精密濾過膜又は限外濾過膜の酸性水による洗浄が容易でなくなるおそれがある。逆に、凝集剤としてのポリ塩化アルミニウムの添加量が上記上限を超える場合、処理コストを不必要に増大させるおそれがあると共に、粒子層の閉塞を早めるおそれや、粒子層を通過した凝集剤が精密濾過膜又は限外濾過膜を閉塞させるおそれがある。
【００２９】
＜粗濾過工程＞
上記粗濾過工程では、凝集剤添加工程で有機物が凝集した高硬度排水（被処理水）をフィルターを用いて濾過することによって、高硬度排水から有機物及びフロック中に取り込まれた金属又は金属化合物を除去する。高硬度排水中の有機物の種類等にもよるが、例えば高硬度排水中の初期の全有機炭素ＴＯＣが約４．０ｍｇ／Ｌである場合、この粗濾過工程後の高硬度排水中のＴＯＣは３．６ｍｇ／Ｌから３．７ｍｇ／Ｌまで低減される。なお、「ＴＯＣ」とは、ＪＩＳ−Ｋ０８０５（１９８８）に準拠して測定される値である。
【００３０】
この粗濾過工程における粗濾過の方法としては、上下に流路を有し、上側の流路より上側に高硬度排水を通過させる一方で織布、不織布、若しくは濾紙をフィルターとして用いるか、又は粒子通過を阻止する支持部材を有する容器内に濾過粒子を投入して堆積させることにより支持部材上に濾過層を形成してフィルターとして用い、上側の流路から高硬度排水を供給して下側の流路から排水する下降流式濾過とするとよい。
【００３１】
またこの粗濾過工程でフィルターとして用いる上記粗濾過が、保留粒子径１μｍのフィルターで行う高硬度排水の処理方法では織布、不織布、若しくは濾紙をフィルターとして用いる。不織布としては、例えばポリエステル、ナイロン、ポリエチレン、ポリプロピレン、ポリウレタン、ポリテトラフルオロエチレン（ＰＴＦＥ）、ポリフッ化ビニリデン（ＰＶＤＦ）を用いることができる。高流量処理としては、ポリエチレンテレフタレートなどのポリエステルからなる不織布が好ましい。またこの粗濾過工程でフィルターとして用いる濾紙としては、アンスラサイト粒子層と略同等の濾過能力を有する５Ｃろ紙（ＪＩＳ−Ｐ３８０１（１９９５））が挙げられる。
【００３２】
上記粗濾過が、有効径が０．４ｍｍ以上０．７ｍｍ以下のフィルターで行う高硬度排水の処理方法では、粒子通過を阻止する支持部材を有する容器内に濾過粒子を投入して堆積させることにより支持部材上に濾過層を形成してフィルターとして用いる。この粗濾過工程でフィルターとして用いる粒子層を形成する濾過粒子としては、公知の濾過処理用の粒子を用いることができ、例えば石、天然砂、無機物粒子、セラミックス、ポリマー（高分子化合物）、天然有機素材等を主成分とする粒子を用いることができ、中でも比較的安価な天然砂が好適に用いられる。ここで、「主成分」とは、質量含有率が最も大きい成分を意味する。
【００３３】
上記天然砂としては、例えばアンスラサイト、ガーネット、マンガン砂、珪砂等を挙げることができる。中でも、比較的安価あり、かつ形状が比較的稜角に富んでいることから粒子層の空隙率及び比表面積が比較的大きくなることで有機物が凝集したフロックを除去する能力に優れるアンスラサイトが特に好適に用いられる。また、アンスラサイトは比較的比重が小さいため、逆洗浄時の撹拌効率に優れるので逆洗浄が比較的容易であるという利点も有する。また、これらの天然砂は、１種で又は２種以上混合して用いることができる。中でも石英砂とアンスラサイトの混合物は濾過層を形成しやすく好ましい。
【００３４】
上記無機物粒子としては、粒径及び比重が揃ったものを比較的容易に入手できる点でガラスビーズが好ましい。特に好ましいガラスビーズとしては、例えばアルミナを含有する球状ガラスビーズを挙げることができる。
【００３５】
上記セラミックスとしては、例えばシリカ、アルミナ、ガラス等を主成分とするセラミックス粒子を用いることができる。上記天然有機素材としては、天然の有機物を篩い分けして粒子サイズを整えたものを使用することができ、例えばクルミの殻、おがくず、麻などの天然繊維等を挙げることができる。
【００３６】
上記ポリマーの主成分としては、例えばフッ素樹脂、ビニル樹脂、ポリオレフィン、ポリウレタン、エポキシ樹脂、アクリル樹脂、ポリエステル、ポリアミド、ポリイミド、メラミン樹脂、ポリカーボネート等を挙げることができる。これらの中でも耐水性及び耐、耐食性に優れるフッ素樹脂、ビニル樹脂及びポリオレフィンが好ましく、吸着性に優れるポリオレフィンがより好ましい。また、ポリオレフィンの中では、吸着能力に優れるポリプロピレンが特に好ましい。
【００３７】
上記濾過粒子の有効径の下限としては、０．５ｍｍが好ましく、０．７ｍｍがより好ましい。一方、上記濾過粒子の有効径の上限としては、２ｍｍが好ましく、１．５ｍｍがより好ましい。上記濾過粒子の有効径が上記下限に満たない場合、粒子層が閉塞しやすくなることで頻繁な逆洗浄が必要となるおそれがある。逆に、上記濾過粒子の有効径が上記上限を超える場合、金属粒子を十分に除去できないおそれがある。なお、「有効径」とは、ＪＩＳ−Ｚ８８０１−１（２００６）に規定される篩を用い、目開きの大きい篩から順に篩い分けて目開きを通過する粒子の質量割合を測定し、篩の公称目開きを粒径として作成される粒径分布において積算質量が１０％となる粒径を意味する。
【００３８】
上記濾過粒子の均等係数の下限としては、１．１が好ましく、１．２がより好ましい。一方、上記濾過粒子の均等係数の上限としては、１．７が好ましく、１．５がより好ましい。上記濾過粒子の均等係数が上記下限に満たない場合、上記濾過粒子のコストが不必要に増大するおそれがある。逆に、上記濾過粒子の均等係数が上記上限を超える場合、粒子層が閉塞しやすくなることで頻繁な逆洗浄が必要となるおそれがある。なお、「均等係数」とは、ＪＩＳ−Ｚ８８０１−１（２００６）に規定される篩を用い、目開きの大きい篩から順に篩い分けて目開きを通過する粒子の質量割合を測定し、篩の公称目開きを粒径として作成される粒径分布において積算質量が６０％となる粒径の上記有効径に対する比を意味する。
【００３９】
粒子層の平均厚さの下限としては、１０ｃｍが好ましく、１５ｃｍがより好ましい。一方、粒子層の平均厚さの上限としては、８０ｃｍが好ましく、６０ｃｍがより好ましい。粒子層の平均厚さが上記下限に満たない場合、金属粒子を十分に除去できないおそれがある。逆に、粒子層の平均厚さが上記上限を超える場合、設備コストが不必要に増大するおそれがある。
【００４０】
＜膜濾過工程＞
上記膜濾過工程では、精密濾過膜又は限外濾過膜（以下、両者を含む概念として単に「濾過膜」ということがある）を用いて、粗濾過工程後の高硬度排水（被処理水）から粗濾過工程で除去できなかった微細な金属化合物を主とする浮遊物質を除去する。また、限外濾過膜を用いる場合、浮遊物質に加えて比較的大きい溶質を除去することができる。
【００４１】
上記濾過膜の空孔の平均径は、例えば後工程の有無、処理後の水の使用目的等に応じて適宜選択することができるが、例えば０．００５μｍ以上０．５μｍ以下とすることができる。
【００４２】
また、膜濾過工程における濾過膜の流束としては、例えば３０ＬＭＨ以上１００ＬＭＨ以下とすることができる。
【００４３】
（精密濾過膜又は限外濾過膜）
濾過膜の材質としては、例えばフッ素樹脂、ビニル樹脂、ポリオレフィン等の劣化し難い樹脂が好ましく、中でも比較的強度に優れるポリテトラフルオロエチレンが特に好ましい。なお、逆浸透膜は、例えば主成分以外のポリマー、潤滑剤等の添加剤などを含有してもよい。また、濾過膜としては、ポリテトラフルオロエチレンを主成分とするシート状材料を１軸又は２軸延伸することによって微細な亀裂を生じさせて多孔性としたものを用いることができる。
【００４４】
上記濾過膜の形状としては、例えば中空糸型、シート型、スパイラル型、チューブラー型等が挙げられるが、膜モジュールの容積当たりの膜面積を比較的大きくできることから中空糸型が特に好適に用いられる。
【００４５】
濾過膜として中空糸膜を用いる場合、一方向に引き揃えられる複数の中空糸膜と、この複数の中空糸膜の両端を保持し、各中空糸膜の内腔と連通する流路を有する一対の保持部材とを備える濾過モジュールを使用するとよい。
【００４６】
中空糸膜を用いる濾過方式としては、例えば中空糸膜の外側に加圧した高硬度排水を供給して中空糸膜の内腔に透過させる外圧式、加圧しない高硬度排水中に中空糸膜を浸漬して浸透圧又は内腔側の負圧により中空糸膜の内腔に透過させる浸漬式、中空糸膜の内腔に加圧した高硬度排水を供給して中空糸膜の外側に透過させる内圧式等を適用することができる。
【００４７】
＜逆洗浄工程＞
上記逆洗浄工程では、上記膜濾過工程で閉塞又は圧損（通水抵抗）が増大した濾過膜に、上記膜濾過工程での通水方向と逆方向に酸性水を通水することで、濾過膜から付着物を除去する。
【００４８】
この逆洗浄工程では、洗浄水として酸性水を用いるので、金属又は金属化合物を主とする濾過膜の付着物を比較的容易に溶解して除去することができる。
【００４９】
酸性水の酸としては、酸性を示すものであればよいが、特に塩酸及びクエン酸が好適に用いられる。塩酸及びクエン酸は、比較的安価であり、かつ高硬度排水中のカルシウム等と結合し難いので、意図しない析出物の生成を防止できる。このため、塩酸及びクエン酸を含む酸性水を用いることで、比較的容易に濾過膜を洗浄することができる。
【００５０】
逆洗浄工程で洗浄水として用いる酸性水のｐＨの下限としては、２が好ましく、４がより好ましい。一方、洗浄水として用いる酸性水のｐＨの上限としては、６．５が好ましく、６がより好ましい。酸性水のｐＨが上記下限に満たない場合、酸性水を調整するための酸のコスト及び洗浄後の酸性水の処理コストが不必要に増大するおそれや、排水処理設備の寿命を短縮するおそれがある。逆に、酸性水のｐＨが上記上限を超える場合、濾過膜に付着した金属又は金属化合物を容易に除去することができないおそれがある。
【００５１】
逆洗浄工程の平均間隔としては、例えば３０分以上４０分以下とすることができる。また、１回の逆洗浄工程での通水時間としては、例えば３０秒以上６０秒以下とすることができる。また、洗浄工程における酸性水の濾過膜への供給圧力としては、例えば６０ｋＰａ以上１００ｋＰａ以下とすることができる。また、洗浄工程における酸性水の濾過膜への供給量（通水量）としては、例えば上記膜濾過工程における濾過水量の１倍以上２倍以下とすることができる。この結果、当該高硬度排水の処理方法は、高硬度排水の９０質量％以上を再利用可能な処理済水として回収することができる。
【００５２】
具体例としては、高硬度排水の浮遊物質（ＳＳ）の含有量が５ｍｇ／Ｌ、全有機炭素（ＴＯＣ）の含有量が５ｍｇ／Ｌ、カルシウム硬度が１００である場合、逆洗浄工程の間隔（膜濾過工程の連続時間）を３０分、逆洗浄工程の通水時間を３０秒、洗浄工程における酸性水の濾過膜への供給圧力を６０ｋＰａ、洗浄工程における酸性水の濾過膜への供給量を膜濾過工程における濾過水量の１．２倍とすれば、濾過膜の閉塞を防止して安定して運転することができ、処理済水の回収率を９５％とすることができる。同じ高硬度排水に対して、逆洗浄工程の間隔（膜濾過工程の連続時間）を３０分、逆洗浄工程の通水時間を６０秒、洗浄工程における酸性水の濾過膜への供給圧力を６０ｋＰａ、洗浄工程における酸性水の濾過膜への供給量を膜濾過工程における濾過水量の１．２倍とすれば、処理済水の回収率は９３％となる。
【００５３】
これに対して、高硬度排水の浮遊物質（ＳＳ）の含有量が３ｍｇ／Ｌ、全有機炭素（ＴＯＣ）の含有量が１ｍｇ／Ｌ、カルシウム硬度が１５０である場合、逆洗浄工程の間隔（膜濾過工程の連続時間）を４０分、逆洗浄工程の通水時間を３０秒、洗浄工程における酸性水の濾過膜への供給圧力を６０ｋＰａ、洗浄工程における酸性水の濾過膜への供給量を膜濾過工程における濾過水量の１．２倍としても、濾過膜の閉塞を防止して安定して運転することができ、処理済水の回収率を９７％に向上することができる。また、同じ高硬度排水に対して、逆洗浄工程の間隔（膜濾過工程の連続時間）を４０分、逆洗浄工程の通水時間を６０秒、洗浄工程における酸性水の濾過膜への供給圧力を６０ｋＰａ、洗浄工程における酸性水の濾過膜への供給量を膜濾過工程における濾過水量の１．２倍とすれば、処理済水の回収率は９６％となる。
【００５４】
また、この洗浄工程では、酸性水中に、又は濾過膜の酸性水が供給される側と反対側に気泡を供給することによって、濾過膜の洗浄を促進することが好ましい。
【００５５】
＜利点＞
当該高硬度排水の処理方法は、精密濾過膜又は限外濾過膜を用いる膜濾過工程の前に、高硬度排水中の有機物を凝集剤を用いて凝集させる凝集剤添加工程と、凝集した有機物をフィルターによって分離する粗濾過工程とを備えることによって、濾過膜に有機物が付着し難い。このため、当該高硬度排水の処理方法では、濾過膜の差圧を小さくして定常運転することができる。また、当該高硬度排水の処理方法では、濾過膜への有機物の付着が低減されるので、濾過膜の洗浄が比較的容易である。
【００５６】
また、当該高硬度排水の処理方法では、濾過膜に主として金属又は金属化合物が付着するので、逆洗浄工程において酸性水によって濾過膜の付着物を比較的容易に除去することができ、濾過膜の洗浄が比較的容易である。
【００５７】
また、当該高硬度排水の処理方法によって生物処理した下水をさらに処理することによって、例えば上水、工業用水等を比較的容易かつ安定的に得ることができる。
【００５８】
〔排水処理設備〕
図１に、図１の高硬度排水の処理方法を実施するために用いることができる排水処理設備の一例を示す。
【００５９】
図１の排水処理設備は、処理対象である高硬度排水が供給される凝集槽１と、この凝集槽１に凝集剤を投入する凝集剤添加装置２と、凝集槽１から高硬度排水を送出する濾過ポンプ３と、濾過ポンプ３から高硬度排水が供給され、内部に濾過粒子を収容する濾過塔４と、濾過塔４を通過した高硬度排水を精密濾過膜又は限外濾過膜によって膜濾過する膜濾過ユニット５と、膜濾過ユニット５から排出される高硬度排水を貯留する洗浄水槽６と、洗浄水槽６に貯留される高硬度排水を膜濾過ユニット５に圧送する洗浄ポンプ７とを備える。
【００６０】
＜凝集槽＞
凝集槽１は、当該高硬度排水の処理方法の凝集剤添加工程を行うための水槽又は貯水池である。凝集槽１又は調整層１に高硬度排水を供給する水路には、水量を検出をする流量センサが設けられることが好ましい。
【００６１】
＜凝集剤添加装置＞
凝集剤添加装置２は、例えば凝集剤を収容するサービスホッパーと、凝集剤を凝集槽１に供給する例えば供給スクリュー、振動フィーダー等の供給機構とを備える構成とすることができる。この凝集剤添加装置２は、凝集槽１の凝集槽１への高硬度排水の供給量に比例して、自動的に凝集剤を供給するよう制御されることが好ましい。
【００６２】
＜濾過ポンプ＞
濾過ポンプ３は、凝集槽１から高硬度排水を濾過塔４及び膜濾過ユニット５を通して洗浄水槽６に送出する。
【００６３】
＜濾過塔＞
濾過塔４は、上下に流路を有し、これらの流路と例えば金属メッシュ等の支持部材によって区画される内部空間に複数の濾過粒子が封入され、この濾過粒子が支持部材上に堆積することにより濾過層を形成するよう構成される。支持部材上に砂利が堆積され、この砂利の上に濾過粒子が濾過層を形成してもよい。また、濾過粒子による濾過層にかえて織布、不織布、あるいは濾紙を用いてもよい。さらに濾過塔４の内部空間は、下側の流路から洗浄水を通水することで濾過粒子が舞い上がることができるよう、複数の濾過粒子の見かけの体積よりも十分に大きい容積を有することが好ましい。
【００６４】
＜膜濾過ユニット＞
膜濾過ユニット５は、精密濾過膜又は限外濾過膜を有し、この精密濾過膜又は限外濾過膜により供給される高硬度排水を濾過した水を処理済水として流出させるよう構成される。具体例としては、膜濾過ユニット５は、高硬度排水が供給される密閉容器と、この密閉容器内に配設される中空糸膜を有する濾過モジュールとを備え、高硬度排水の供給圧力によって中空糸膜を通過させる外圧式濾過装置とすることができる。
【００６５】
また、膜濾過ユニット５は、濾過膜に気泡を供給する気泡供給装置を有することが好ましい。膜濾過工程で濾過膜に気泡を供給することで、濾過膜へ金属又は金属化合物の付着を抑制することができる。また、逆洗浄工程で濾過膜に気泡を供給することで、気泡によるスクラブ効果により濾過膜に付着した付着物の剥離を促進することができる。例として、膜濾過ユニット５が外圧式濾過装置である場合、気泡供給装置は、中空糸膜の外周面に気泡を供給するよう構成される。
【００６６】
＜洗浄水槽＞
洗浄水槽６は、高硬度排水を濾過塔４及び膜濾過ユニット５で濾過した処理済水の一部を膜濾過ユニット５の洗浄水として利用するために貯留する水槽である。この洗浄水槽６には酸が投入され、これによって得られる酸性水が膜濾過ユニット５の洗浄水として用いられる。
【００６７】
＜洗浄ポンプ＞
洗浄ポンプ７は、洗浄水槽６において調製される酸性水を濾過膜ユニット５に、濾過時とは逆方向に通水する。濾過ユニット５を通過した酸性水は、系外に排出されて排水として処理される。
【００６８】
〔第二実施形態〕
本発明の別の実施形態に係る高硬度排水の処理方法は、高硬度排水に凝集剤を添加する工程＜凝集剤添加工程＞と、上記凝集剤添加工程後の高硬度排水をフィルターで粗濾過する工程＜粗濾過工程＞と、上記粗濾過工程後の高硬度排水を精密濾過膜又は限外濾過膜で膜濾過する工程＜膜濾過工程＞と、上記精密濾過膜又は限外濾過膜を酸性水で逆洗浄する工程＜逆洗浄工程＞と、上記膜濾過工程後の高硬度排水を逆浸透膜で膜処理する工程＜膜処理工程＞とを備える。
【００６９】
本実施形態の高硬度排水の処理方法における凝集剤添加工程、粗濾過工程及び膜濾過工程は、第一実施形態の高硬度排水の処理方法における凝集剤添加工程、粗濾過工程及び膜濾過工程と同様である。このため、本実施形態の高硬度排水の処理方法について、凝集剤添加工程、粗濾過工程及び膜濾過工程に関する説明は省略する。
【００７０】
＜膜処理工程＞
上記膜処理工程では、被処理水を逆浸透膜の透過水と溶質等が濃縮された濃縮水とに分離する。透過水は処理済水として再利用され、濃縮水は排水として別途処理される。
【００７１】
（逆浸透膜）
逆浸透膜は、比較的空孔の径が大きいナノフィルトレーション膜であってもよい。なお、「ナノフィルトレーション膜」とは、逆浸透膜の中で、空孔の平均径が１ｎｍより大きいものを意味する。逆浸透膜の中でも空孔の平均径が１ｎｍ以下であるもの（ナノフィルトレーション膜に分類されないもの）は、全硬度除去率及びフラックスが比較的安定しており、比較的大きい全硬度除去率（例えば９９％以上）が得られる。
【００７２】
逆浸透膜の材質としては、例えばポリアミド系高分子、ポリスルホン系高分子、セルロース系高分子等を挙げることができる。
【００７３】
上記逆浸透膜の形状としては、例えば中空糸型、スパイラル型が挙げられるが、膜モジュールの容積当たりの膜面積を比較的大きくできることからスパイラル型が特に好適に用いられる。
【００７４】
このような逆浸透膜の具体例としては、例えば日東電工社の「ＥＳ−２０」、「ＥＳＰＡ２」、「ＮＴＲ−７４００」、「ＮＴＲ−７２９ＨＦ」及び「ＮＴＲ−７２５０」、東レ社の「ＳＵ−７１０」、「ＳＵ−７２０」、「ＳＵ−６１０」及び「ＳＵ−２１０Ｓ」、並びにＤＯＷ  ＣＨＥＭＩＣＡＬ社の「ＢＷ３０ＬＥ」、「ＮＦ−９０」及び「ＮＦ−７０」等が挙げられる。
【００７５】
＜利点＞
当該高硬度排水の処理方法は、膜濾過工程後の高硬度排水をさらに逆浸透膜（ナノフィルトレーション膜を含む）で膜処理する工程を備えることによって、より不純物の少ない清浄な水を得ることができる。
【００７６】
〔排水処理設備〕
図２に、第二実施形態に係る高硬度排水の処理方法を実施するために用いることができる排水処理設備の一例を示す。
【００７７】
図２の排水処理設備は、処理対象である高硬度排水が供給される凝集槽１１と、この凝集槽１１に凝集剤を投入する凝集剤添加装置１２と、凝集槽１１から高硬度排水を送出する粗濾過ポンプ１３と、粗濾過ポンプ１３から高硬度排水が供給され、内部に濾過粒子を収容する濾過塔１４と、濾過塔１４を通過した高硬度排水を回収する粗濾過受水槽１５を備える。また、図２の排水処理設備は、粗濾過受水槽１５から高硬度排水を送出する移送ポンプ１６と、移送ポンプ１６から供給される高硬度排水（被処理水）を貯留する膜濾過給水槽１７と、膜濾過給水槽１７から高硬度排水を送出する膜濾過ポンプ１８と、膜濾過ポンプ１８から供給される高硬度排水を精密濾過膜又は限外濾過膜によって濾過する膜濾過ユニット１９とを備える。また、図２の排水処理設備は、膜濾過ユニット１９から排出される高硬度排水を貯留する膜処理給水槽２０と、膜処理給水槽２０中の高硬度排水を送出する膜処理ポンプ２１と、膜処理ポンプ２１から供給される高硬度排水を逆浸透膜によって透過水と濃縮水とに分ける膜処理ユニット２２とを備える。さらに、図２の排水処理設備は、膜処理ユニット２２から排出される透過水の一部を貯留可能な洗浄水槽２３と、洗浄水槽２３に酸を投入する酸添加装置２４と、洗浄水槽２３において膜処理ユニット２２の透過水（処理済水）に酸を加えた酸性水を膜濾過ユニット１９に供給する洗浄ポンプ２５とを備える。なお、図２において破線で示すフローは、濾過塔１４又は膜処理ユニット２２を逆洗浄するための高硬度排水の流れを示す。具体的には、上記洗浄水槽２３を経由する流路に加え、移送ポンプ１６が吐出する高硬度排水を濾過塔１４に粗濾過ポンプ１３による通水方向とは逆方向に通水することができるよう流路が構成されている。
【００７８】
図２の排水処理設備の凝集槽１１、凝集剤添加装置１２、粗濾過ポンプ１３、濾過塔１４、膜濾過ユニット１９及び洗浄水槽２３は、図１の排水処理設備の凝集槽１、凝集剤添加装置２、濾過ポンプ３、濾過塔４、膜濾過ユニット５及び洗浄水槽６と同様とすることができる。
【００７９】
粗濾過受水槽１５、膜濾過給水槽１７及び膜処理給水槽２０は、高硬度排水を貯留する水槽である。また、粗濾過ポンプ１３、移送ポンプ１６、膜濾過ポンプ１８、膜処理ポンプ２１及び洗浄ポンプ２５は、水を圧送できるポンプであればよく、特に限定されない。  
【００８０】
酸添加装置２４は、例えば酸を貯留するサービスタンクと、酸を洗浄水槽２３に供給する薬注ポンプとを備える構成とすることができる。洗浄水槽２３が貯留する水のｐＨを測定するｐＨセンサを有し、酸添加装置２４が洗浄水槽２３に貯留する水が中性となるよう、自動的に酸を供給するよう制御されることが好ましい。
【００８１】
図２の排水処理設備は、濾過塔１４で粗濾過された高硬度排水を粗濾過受水槽１５及び膜濾過給水槽１７に一旦貯留する。このため、濾過塔１４と膜濾過ユニット１９とは、互いに独立して運転又は洗浄することができる。また、粗濾過受水槽１５に貯留される高硬度排水は、濾過塔１４内の濾過粒子を洗浄するための洗浄水として使用することができる。つまり、移送ポンプ１６は、濾過塔１４に洗浄水を供給するためのポンプとしても機能する。
【００８２】
また、図２の排水処理設備は、濾過塔１４及び膜濾過ユニット１９にそれぞれ濾過時とは逆方向に濾過した水を通水して逆洗浄できるよう構成されているので、濾過塔１４の粒子層及び膜濾過ユニット１９の濾過膜が目詰まりした場合に、濾過塔１４の粒子層及び膜濾過ユニット１９の濾過膜を比較的容易に再生することができる。
【００８３】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００８４】
当該高硬度排水の処理方法は、凝集剤添加工程と粗濾過工程との間に沈降分離工程をさらに備えてもよい。
【００８５】
当該高硬度排水の処理方法において、各工程間において高硬度排水を受水槽や給水槽で一度貯留するか、管路を通して各工程を連続的に行うかは、膜処理工程の有無等に関わらず、工程毎に任意に選択することができる。
【００８６】
当該高硬度排水の処理方法に用いる排水処理設備は、濾過塔、膜濾過ユニット及び膜処理ユニットの少なくともいずれか複数並列に配設されたものであってもよい。並列に配設される構成要素は、同時に並列運転されてもよく、一部を選択的に運転し、休止中のものを洗浄してもよい。
【００８７】
また、当該高硬度排水の処理方法に用いる粒子層又は濾過膜の洗浄水として、処理中又は処理済みの高硬度排水（被処理水又は処理済水）以外の水に酸を添加したものを使用してもよい。
【実施例】
【００８８】
以下、実施例に基づき本発明を詳述するが、この実施例の記載に基づいて本発明が限定的に解釈されるものではない。【００８９】
本発明の効果を検証するために、上水の硬度が高い地域の下水を生物処理した水を、処理対象の高硬度排水の原水として用い、本発明の処理例１〜７のシミュレーションを、ビーカースケールで行った。【００９０】
＜処理例１＞
処理例１として、カルシウム硬度が１７０であり、ｐＨが７．０である高硬度排水に凝集剤としてポリ塩化アルミニウムを原水に対して３００質量ｐｐｍ添加したものを、アンスラサイト粒子層と略同等の濾過能力を有する５Ｃろ紙（ＪＩＳ−Ｐ３８０１（１９９５））をフィルターとして用いて粗濾過し、得られた濾過水を圧力５ｐｓｉで直径４７ｍｍ、平均細孔径０．１μｍの精密濾過膜で膜濾過し、５分毎に濾過水の量を測定して時間経過と流束の変化との関係を算出した。【００９１】
＜処理例２〜５＞
処理例２〜５は、高硬度排水のカルシウム硬度が１２０であり、凝集剤の添加量をそれぞれ５０質量ｐｐｍ、３０質量ｐｐｍ、２０質量ｐｐｍ、１０質量ｐｐｍとした以外は、上記処理例１と同時条件で、時間経過と精密濾過膜の流束との関係を算出した。【００９２】
＜処理例６＞
処理例６として、カルシウム硬度が１１０であり、ｐＨが７．０である高硬度排水の原水をそのまま圧力５ｐｓｉで直径４７ｍｍ、平均細孔径０．１μｍの精密濾過膜で膜濾過して５分毎に濾過水の量を測定し、時間経過と流束の変化との関係を算出した。【００９３】
＜処理例７＞
処理例７として、カルシウム硬度が１００であり、ｐＨが７．０である高硬度排水の原水を５Ｃろ紙をフィルターとして用いて粗濾過し、得られた濾過水を圧力５ｐｓｉで直径４７ｍｍ、平均細孔径０．１μｍの精密濾過膜で膜濾過して５分毎に濾過水の量を測定し、時間経過と流束の変化との関係を算出した。【００９４】
（流速変化）
図３に、上記処理例１〜７の時間経過による流束の変化を示す。図示するように、いずれの例でも、膜濾過開始直後は流束の低下が比較的大きいが、約３０分後には流束が略一定となった。処理例６及び処理例７では、３０分後の単位圧力あたりの流束が約６ＬＭＨ／ｋＰａ（Ｌ／ｍ２／Ｈ／ｋＰａ）であったのに対し、処理例２〜５では、３０分後の単位圧力あたりの流束が約１０〜１２ＬＭＨ／ｋＰａ、処理例１では、３０分後の単位圧力あたりの流束が約２９ＬＭＨ／ｋＰａであった。この結果から、凝集剤添加工程、粗濾過工程及び膜濾過工程を備える処理方法によって、濾過膜の洗浄頻度を比較的小さくできると考えられる。【００９５】
（濾過膜付着物）
さらに、上記処理例１〜７において３０分間高硬度排水を濾過した濾過膜の表面をフーリエ変換赤外分光光度計（ＦＴ−ＩＲ）を用いて減衰全反射法により測定したスペクトルと、新品の濾過膜の同様に測定したスペクトルとの差分から、各濾過膜の付着物の組成を推察した。処理例６及び７の濾過膜の付着物のスペクトル（差分スペクトル）は、波数３３００ｃｍ−１を中心とする幅広いピーク並びに波数１５４０ｃｍ−１及び波数１６５０ｃｍ−１付近にピークを有し、アミド基の存在が示唆される。つまり、処理例６及び７の濾過膜の付着物は、例えばタンパク質等の有機物を主体とするものと推察される。一方、処理例１〜５の濾過膜の付着物のスペクトルは、波数１０５０ｃｍ−１を中心とする幅広いピークを有し、リン酸カルシウムの存在が示唆される。つまり、処理例１〜５の濾過膜の付着物は、無機物を主体とするものと推察される。このため、処理例６及び７の濾過膜の付着物は酸性水では容易に溶解しないので、処理例６及び７の濾過膜は酸性水では容易に洗浄できないと考えられ、処理例１〜５の濾過膜の付着物は酸性水に比較的容易に溶解するので、酸性水で比較的容易に洗浄できると考えられる。【００９６】
本発明の効果を実証するために、上記高硬度の河川水を礫間接触処理した水を日量１００ｍ３の急速濾過装置を用いて実証試験を行った。処理例８として、上記高硬度排水に凝集剤としてポリ塩化アルミニウムを原水に対して１０質量ｐｐｍ添加した。ｐＨは６．８であった。それを粗密性が５Ｃろ紙（保留粒子径１μｍ）より低い有効径０．５ｍｍの石英砂を用いた急速濾過装置で濾過した。（石英砂は、有効径が０．４〜０．７ｍｍが好ましく、より好ましい有効径は０．５〜０．６ｍｍである。）【００９７】
得られた濾過水を圧力５ｐｓｉで直径４７ｍｍ、平均細孔径０．１μｍの精密濾過膜で膜濾過し、５分毎に濾過水の量を測定し、時間経過と流束の変化との関係を算出した。なお、１５分間の膜濾過で得られた濾過水の合計量は、５２５ｍＬであった。【００９８】
図４に、上記処理例８、及び比較として凝集剤無で濾紙濾過したものの時間経過による流束の変化を示す。上記処理例８では初期の流束が４１ＬＭＨ／ｋＰａ（Ｌ／ｍ２／Ｈ／ｋＰａ）、３分後の流束が１７ＬＭＨ／ｋＰａ（Ｌ／ｍ２／Ｈ／ｋＰａ）、５分後の流束が１４ＬＭＨ／ｋＰａ（Ｌ／ｍ２／Ｈ／ｋＰａ）、１０分後の流束が１０ＬＭＨ／ｋＰａ（Ｌ／ｍ２／Ｈ／ｋＰａ）、１５分後の流束が８ＬＭＨ／ｋＰａ（Ｌ／ｍ２／Ｈ／ｋＰａ）であった。比較として凝集剤無で濾紙濾過したものは初期の流束が１９ＬＭＨ／ｋＰａ（Ｌ／ｍ２／Ｈ／ｋＰａ）、３分後の流束が６ＬＭＨ／ｋＰａ（Ｌ／ｍ２／Ｈ／ｋＰａ）、５分後の流束が５ＬＭＨ／ｋＰａ（Ｌ／ｍ２／Ｈ／ｋＰａ）、１０分後の流束が４ＬＭＨ／ｋＰａ（Ｌ／ｍ２／Ｈ／ｋＰａ）、１５分後の流束が３ＬＭＨ／ｋＰａ（Ｌ／ｍ２／Ｈ／ｋＰａ）であった。上記処理例８は凝集剤無で濾紙濾過したものと比べ倍以上の流束を確保している。この結果から、実用装置レベルでの凝集剤添加工程、急速濾過による粗濾過工程で処理することで膜濾過工程の濾過性を改善したことが実証された。
【符号の説明】
【００９９】
１，１１  凝集槽
２，１２  凝集剤添加装置
３  濾過ポンプ
４，１４  濾過塔
５，１９  膜濾過ユニット
６，２３  洗浄水槽
７，２５  洗浄ポンプ
１３  粗濾過ポンプ
１５  粗濾過受水槽
１６  移送ポンプ
１７  膜濾過給水槽
１８  膜濾過ポンプ
２０  膜処理給水槽
２１  膜処理ポンプ
２２  膜処理ユニット
２４  酸添加装置
【図１】
2017159303.tif 000003
【図２】
2017159303.tif 000004
【図３】
2017159303.tif 000005
【図４】
2017159303.tif 000006
【国際調査報告】
2017159303.tif 000007
2017159303.tif 000008
2017159303.tif 000009
2017159303.tif 000010
2017159303.tif 000011
2017159303.tif 000012